(57)【要約】【課題】  本発明は、粒子径の小さいケイ素系ポリマー複合粒子が得られると共に、分子量及び粒子径を均一に制御することができ、さらに、中実構造やコアシェル構造、中空構造のような異形構造のケイ素含有ポリマー微粒子を製造することが可能なケイ素含有ポリマー微粒子の製造方法を提供することを目的とする。【解決手段】  アルコキシシリル基置換アレンモノマーを用いてリビング重合を行う工程を有するケイ素含有ポリマー微粒子の製造方法。【選択図】    なし【特許請求の範囲】
【請求項１】
アルコキシシリル基置換アレンモノマーを用いてリビング重合を行う工程を有する
ことを特徴とするケイ素含有ポリマー微粒子の製造方法。
【請求項２】
アルコキシシリル基置換アレンモノマーは、アルコキシシリル基を３個有することを特徴とする請求項１記載のケイ素含有ポリマー微粒子の製造方法。
【請求項３】
アルコキシシリル基置換アレンモノマーは、１−トリエトキシシリル−１−メトキシアレン、１−トリメトキシシリル−１−メトキシアレン、１−トリエトキシシリル−１−エトキシアレン、１−トリメトキシシリル−１−エトキシアレン、１−トリエトキシシリルアレン、１−トリメトキシシリルアレン、１−トリエトキシシリル−１−メチルアレン、１−トリメトキシシリル−１−メチルアレン、１−トリエトキシシリル−１−フェノキシアレン、１−トリメトキシシリル−１−フェノキシアレン、１−トリエトキシシリル−１−フェニルアレン、及び、１−トリメトキシシリル−１−フェニルアレンからなる群より選択される少なくとも１種であることを特徴とする請求項１記載のケイ素含有ポリマー微粒子の製造方法。
【請求項４】
リビング重合を分散重合法で行うことを特徴とする請求項１記載のケイ素含有ポリマー微粒子の製造方法。
【請求項５】
アルコキシシリル基置換アレンモノマーを用いて、リビング配位重合する工程１と、
前記アルコキシシリル基置換アレンモノマーの重合体に、前記アルコキシシリル基置換アレンモノマー以外の他のアレンモノマーを共重合させる工程２
を有することを特徴とする請求項１記載のケイ素含有ポリマー微粒子の製造方法。
【発明の詳細な説明】
【技術分野】
【０００１】
本発明は、粒子径の小さいケイ素系ポリマー複合粒子が得られるとともに、分子量及び粒子径を均一に制御することができ、中実構造、コアシェル構造、中空構造等のケイ素含有ポリマー微粒子を好適に製造することが可能なケイ素含有ポリマー微粒子の製造方法に関する。
【背景技術】
【０００２】
従来、セラミック等の無機粒子は、紫外線吸収、耐摩耗、光学・電磁気特性の付与等様々な用途で単独もしくは有機高分子等と複合して利用されている。
一方、有機樹脂粒子は、ポリマーが持つ特性である柔軟性・密着性・加工性を利用して電子写真用トナーや艶消し、着色剤その他で利用されている。
これに対して、電子部品の接合材料等の分野においては、無機粒子では弾性が足りず、混合時や、圧縮時に割れてしまうのに対して、有機樹脂粒子では耐熱性が足りず、他の材料と混合時や、加熱工程で溶融変形してしまうという問題があることから、無機粒子の耐熱性や硬度と、有機樹脂粒子の弾性や親和性を兼ね備えた微粒子が求められている。
【０００３】
これに対して、無機材料と有機材料の優れた特性を同時に達成するため、両者の複合材料を用いることが行われているが、一般に無機材料と有機材料の相溶性は充分ではなかった。
また、有機モノマーと無機モノマーとを共重合させる方法や、シランカップリング剤を重合する方法も行われているが、有機成分と無機成分がランダムに配置された構造となり、要求される耐熱性や弾性が得られなかった。
更に、特許文献１には、多価金属アルコキシドを含む膨潤溶媒でシード粒子を膨潤させた後、該多価金属アルコキシド中の不飽和二重結合により重合させ、次いで多価金属アルコキシドのアルコキシ基を加水分解及び縮合させる製造方法が記載されている。
しかしながら、該製造方法において形成される粒子は、分子量が均一では無く、かつ、金属アルコキシドのアルコキシ基がランダムに配置されているために、加水分解重縮合が緻密に進行せず、充分な耐熱性や弾性が得られないという課題があった。
【先行技術文献】
【特許文献】
【０００４】
【特許文献１】特開平０７−２６５６８６号公報
【発明の概要】
【発明が解決しようとする課題】
【０００５】
本発明は、粒子径の小さいケイ素系ポリマー複合粒子が得られるとともに、分子量及び粒子径を均一に制御することができ、中実構造、コアシェル構造、中空構造等のケイ素含有ポリマー微粒子を好適に製造することが可能なケイ素含有ポリマー微粒子の製造方法を提供することを目的とする。
【課題を解決するための手段】
【０００６】
本発明は、アルコキシシリル基置換アレンモノマーを用いてリビング重合を行う工程を有するケイ素含有ポリマー微粒子の製造方法である。
以下に本発明を詳述する。
【０００７】
本発明者らは、鋭意検討の結果、アルコキシシリル基置換アレンモノマーを用いてリビング重合を行うことでケイ素含有ポリマー微粒子を作製することにより、樹脂の分子量及び粒子径を均一に制御することができ、かつ、ケイ素が粒子表面に均一に分布するケイ素含有ポリマー微粒子が作製できることを見出し、本発明を完成させるに至った。
【０００８】
本発明のケイ素含有ポリマー微粒子の製造方法は、アルコキシシリル基置換アレンモノマーを用いてリビング重合を行う工程を有する。
【０００９】
上記リビング重合とは、開始剤を起点とする重合反応が停止反応や連鎖移動反応などの副反応で妨げられることなく分子鎖が生長していく重合のことをいう。
本発明では、このようなリビング重合を用いることで、重合反応が同時に開始すれば分子量が均一な重合体を得ることができるとともに、粒子径が揃ったケイ素含有ポリマー微粒子を得ることができる。
また、上記リビング重合を用いることで、水系媒体中での重合反応が可能となり、種々の置換基を有するポリマーを得ることが可能となる。
【００１０】
上記リビング重合としては、特に限定されず、例えば、リビングアニオン重合、リビングラジカル重合、リビングカチオン重合、リビング配位重合等を採用することができる。なかでも、リビング配位重合が好ましい。
また、本発明では、リビング重合を分散重合法で行うことが好ましい。また、リビング重合を後工程で行う場合は、リビングブロック共重合を不均一化を伴う条件で行うことが好ましい。これにより、分子量のみならず、粒子径も均一な粒子を得やすくなる。なお、分散重合法とは、モノマーは溶解するがモノマーを重合してなるポリマーは溶解しない溶媒の中でモノマーを重合させ、析出したポリマーを界面張力や静電反発力等の作用により球状化させることを特徴とする重合法のことである。
【００１１】
上記リビング重合において使用する開始剤としては、例えば、π−アリルニッケル触媒をはじめとする各種遷移金属触媒が使用できる。
上記π−アリルニッケル触媒は、ハロゲン化アリル、アリルアセテート等のアリル化合物に、ビス（１，５−シクロオクタジエン）ニッケル（以下Ｎｉ（ＣＯＤ）２とする）等の有機ニッケル、トリフェニルフォスフィン、トリブチルフォスフィン、トリフェノキシフォスフィン、トリエトキシフォスフィン等のフォスフィンを添加して得られる。
【００１２】
上記アリル化合物としては、例えば、アリルトリフルオロアセテート、アリルメチルアセテート、アリルシアノメチルアセテート等が挙げられる。なかでも、アリルトリフルオロアセテートが特に好ましい。
また、アリル化合物は、アレンモノマー１００重量部に対して、１〜３０重量部とすることが好ましい。上記アリル化合物が１重量部未満であると、重合が進行しないことがあり、３０重量部を超えると、重合速度が速すぎて、安定な微粒子形状を得られなくなる可能性がある。より好ましくは２〜１０重量部である。
【００１３】
上記アリル化合物に有機ニッケルを添加する場合、有機ニッケルはアリル化合物１００重量部に対して１００〜５０００重量部とすることが好ましい。より好ましくは４００〜１０００重量部である。
また、上記アリル化合物にフォスフィンを添加する場合、フォスフィンはアリル化合物１００重量部に対して２５〜２００重量部とすることが好ましい。より好ましくは５０〜１５０重量部である。
【００１４】
上記リビング重合は、微粒子形状を安定的に合成するために、アレンモノマーは溶解するが、アレンモノマーを重合してなるポリマーは溶解しない溶媒中で重合する、いわゆる分散重合法で行うことが好ましい。このような溶媒を貧溶媒という。アレンモノマーを溶解しない溶媒を用いると、アレンモノマーが開始剤との反応性が極端に遅くなり、重合が進行しなくなる可能性がある。また、アレンモノマーを重合して成るポリマーを溶解する溶媒を用いると、重合は進行するものの、微粒子形状を得ることが困難になる可能性がある。このような溶媒としては、特に限定されず、例えば、ヘキサン、シクロヘキサン、オクタン、トルエン、キシレン、塩化メチレン等の非極性溶媒のほか、水、メタノール、エタノール、プロパノール、ブタノール、アセトン、メチルエチルケトン、メチルイソブチルケトン、テトラヒドロフラン、ジオキサン、Ｎ，Ｎ−ジメチルホルムアミド等の高極性溶媒を用いることができる。これらの溶媒は、１種類又は２種類以上用いてもよい。これらの中では、水およびメタノール、エタノールを適宜混合して使用するか、トルエン、塩化メチレンを使用することが好ましい。
また、溶媒の添加量は、上記アレンモノマー１００重量部に対し、４００〜１０００００重量部とすることが好ましい。４００重量部未満であると、重合過程で凝集や粗大粒子が発生する可能性がある。また、１０００００重量部を超えると、重合によって得られるポリマーが溶媒に溶けたまま微粒子形状を形成しなくなったり、微粒子形状が得られても、溶媒に対して非常に少量であるために溶媒からの単離が困難となったりする可能性がある。より好ましくは９００〜９９００重量部である。更に好ましくは１１５０〜４９００重量部である。
【００１５】
上記リビング重合において、微粒子形状を安定的に合成するために、分散安定剤を用いることが好ましい。分散安定剤を用いると、重合により形成された微粒子同士が合一して凝集体を形成したり、粗大な粒子を形成したりすることを防ぐことができる。このような分散安定剤としては、例えば、ポリ（Ｎ−ビニルピロリドン）、ポリビニルアルコール、メチルセルロース、エチルセルロース、ポリ（メタ）アクリル酸、ポリ（メタ）アクリル酸エステル、ポリエチレングリコール等が挙げられる。特にポリ（Ｎ−ビニルピロリドン）、ポリメチルメタクリレート等が好ましい。
上記分散安定剤は、アレンモノマー１００重量部に対して、１〜１００重量部とすることが好ましい。１重量部未満であると、重合により形成された微粒子同士が合一して凝集体を形成したり、粗大な粒子を形成したりする可能性がある。１００重量部を超えると、溶媒の粘度が高くなり、攪拌が均一に行われなくなり、これまた凝集体を形成する可能性がある。より好ましくは５〜５０重量部である。更に好ましくは１０〜４０重量部である。
【００１６】
上記リビング重合の具体的方法としては、例えば、窒素置換した重合容器に予め調製したπ−アリルニッケル触媒に溶媒、アルコキシシリル基置換アレンモノマーを添加し、室温で数時間攪拌する方法が挙げられる。また、重合温度は、反応速度の観点から０〜９０℃が好ましい。
【００１７】
上記アルコキシシリル基置換アレンモノマーとは、アレン基及びアルコキシシリル基を有するモノマーである。
本発明では、リビング重合において、上記アルコキシシリル基置換アレンモノマーを用いることで、アルコキシシリル基及びその加水分解体であるシラノール基が分子内で均一に配列し、その結果、重縮合が効率よく行われ、強固なシロキサン結合ができあがる。よって、非常に高耐熱で硬いケイ素含有ポリマー微粒子が得られる。また、この状態で有機部位を焼成すればシリカ微粒子へと変換が可能である。
また、分子内での反応が優先的に行われるために、ケイ素含有ポリマー微粒子間での反応が少なく、凝集の少ない微粒子が得られる。
【００１８】
上記アルコキシシシリル基置換アレンモノマーとは、下記式（１）で示すような構造を有する化合物である。
【００１９】
【化１】
2014040582.tif 000002
式（１）中、Ｒ１はアルコキシ基である。
【００２０】
式（１）に示す化合物中の「ＣＨ２＝Ｃ＝ＣＨ−」に示す構造はアレン基である。
また、「−Ｓｉ−Ｒ１」に示す構造がアルコキシシリル基である。
【００２１】
上記アルコキシシリル基としては例えば、メトキシシリル基、エトキシシリル基、２−メトキシエトキシシリル基、アセトキシメチルシリル基、プロポキシシリル基、ブトキシシリル基等が挙げられるが、反応性の高さからメトキシシリル基またはエトキシシリル基が好ましい。
【００２２】
「−Ｓｉ−Ｒ２」に示す部分は、特に限定されないが、高耐熱化、高硬度化の観点から、より反応点が多くなるように、アルコキシシリル基であることが好ましい。
また、「−Ｓｉ−Ｒ３」に示す部分についても特に限定されないが、高耐熱化、高硬度化の観点から、より反応点が多くなるように、アルコキシシリル基であることが好ましい。
更なる高耐熱化、高硬度化の観点から、「−Ｓｉ−Ｒ２」及び「−Ｓｉ−Ｒ３」はともにアルコキシシリル基であることがさらに好ましい。
更に、「−Ｓｉ−Ｒ１」、「−Ｓｉ−Ｒ２」、「−Ｓｉ−Ｒ３」はそれぞれ異なっていてもよいが、均一性の観点から、同一組成であることがより好ましい。即ち、アルコキシシリル基を３個有するものであることが好ましい。さらに好ましくは、全てがメトキシシリル基、エトキシシリル基である。
【００２３】
Ｒ４については特に限定されず、例えば、メトキシ基、エトキシ基、プロポキシ基、ブトキシ基等のアルコキシ基、フェノキシ基、メチル基、エチル基、プロピル基、ブチル基、フェニル基、ベンジル基等が挙げられる。
中でも、アレンモノマー作成の行いやすさから、メトキシ基、エトキシ基が好ましい。
【００２４】
上記アルコキシシリル基置換アレンモノマーとしては、例えば、１−トリエトキシシリル−１−メトキシアレン、１−トリメトキシシリル−１−メトキシアレン、１−トリエトキシシリル−１−エトキシアレン、１−トリメトキシシリル−１−エトキシアレン、１−トリエトキシシリルアレン、１−トリメトキシシリルアレン、１−トリエトキシシリル−１−メチルアレン、１−トリメトキシシリル−１−メチルアレン、１−トリエトキシシリル−１−フェノキシアレン、１−トリメトキシシリル−１−フェノキシアレン、１−トリエトキシシリル−１−フェニルアレン、１−トリメトキシシリル−１−フェニルアレン等が挙げられる。
なかでも、１−トリエトキシシリル−１−メトキシアレンが好ましい。
【００２５】
上記アルコキシシリル基置換アレンモノマーを作製する方法としては、例えば、アレンモノマーと、クロロシラン類を強塩基性条件で反応させる方法等が挙げられる。
【００２６】
本発明では、必要に応じて、炭化水素系アレンモノマーや官能基含有アレンモノマーのような他のアレンモノマーを共重合させても良い。
上記炭化水素系アレンモノマーとしては、例えば、フェノキシアレン、アレン（１，２−プロパジエン）、メチルアレン、エチルアレン、プロピルアレン、ブチルアレン、イソプロピルアレン、ヘキシルアレン、フェニルアレン、ベンジルアレン、ジメチルアレン、ジエチルアレン、ジヘキシルアレン、ジフェニルアレン、置換アルキルブタジニエルエーテル、アレン酸エステル、ポリオキシエチレンアレニルアルキルエーテル等が挙げられる。
上記フェノキシアレンとしては、例えば、フェノキシアレン、（４−ｔｅｒｔ−ブチルフェノキシ）アレン、（４−ニトロフェノキシ）アレン、（４−アセチルフェノキシ）アレン等が挙げられる。中でも反応性に優れ、粒子径の均一性の観点から、フェノキシアレンが好ましい。
【００２７】
上記官能基含有アレンモノマーとしては、例えば、カルボキシメチルアレン、２−カルボキシエチルアレン、ジカルボキシルメチルアレン、２，２−ジカルボキシエチルアレン、アミノメチルアレン、２−アミノエチルアレン、シアノメチルアレン、２−シアノエチルアレン、ヒドロキシエチルアレン等が挙げられる。
中でも反応性に優れ、粒子径の均一性の観点から、ヒドロキシエチルアレンが好ましい。
【００２８】
上記アルコキシリル基置換アレンモノマーの添加量は、上記アルコキシリル基置換アレンモノマーと他のアレンモノマーとを合わせた全アレンモノマーを１００モル当量とした場合に、１〜１００モル当量であることが好ましい。上記範囲内とすることで、凝集の無い均一なケイ素含有ポリマー微粒子を得ることが可能となる。より好ましくは、１０〜９０モル当量である。
【００２９】
上記アルコキシシリル基置換アレンモノマーと他のアレンモノマーを合わせたアレンモノマー全体の添加量は、開始剤１モル当量に対して好ましい下限は５モル当量、好ましい上限は１０００モル当量である。上記アレンモノマー全体の添加量が５モル当量未満であるとケイ素含有ポリマー微粒子が生成しにくくなることがあり、１０００モル当量を超えると、ケイ素含有ポリマー微粒子同士の凝集を招くことがある。
上記アレンモノマー全体の添加量のより好ましい下限は１５モル当量、より好ましい上限は２００モル当量である。
【００３０】
本発明のケイ素含有ポリマー微粒子の製造方法によって得られるケイ素含有ポリマー微粒子の形状としては、例えば、中実形状、中空形状、コアシェル形状、ネットワーク形状、ベシクル形状等が挙げられる。特に、本発明では、高中空度で、粒子径の小さい中空粒子を好適に製造することができる。
【００３１】
本発明のケイ素含有ポリマー微粒子の製造方法としては、上記アルコキシシリル基置換アレンモノマーを用いてリビング重合を行う工程を有するものであれば、特に限定されないが、
上記アルコキシシリル基置換アレンモノマーを用いてリビング重合を行う工程のみを行う方法（Ｘ）、
上記アルコキシシリル基置換アレンモノマーを用いてリビング重合を行う工程１を行った後に、他のアレンモノマーを用いて重合する工程２を行う方法（Ａ）、
上記他のアレンモノマーを重合する工程１を行った後に、上記アルコキシシリル基置換アレンモノマーを用いてリビング重合を行う工程２を行う方法（Ｂ）
が挙げられる。
【００３２】
上記方法Ｘは、アルコキシシリル基置換アレンモノマーの重合体からなる中実構造の粒子を得るのに適した方法である。
また、上記方法Ａや方法Ｂでは、アルコキシシリル基置換アレンモノマーによる無機成分と、他のアレンモノマーによる有機成分の量が調整できることから、粒子内の無機成分と有機成分の比率を正確に制御することができるという利点がある。
【００３３】
上記方法Ａでは、アルコキシシリル基置換アレンモノマーが多い場合は、他のアレンモノマーの重合体がコア、アルコキシシリル基置換アレンモノマーの重合体がシェルとなったコアシェル粒子が得られ、アルコキシシリル基置換アレンモノマーが少ない場合は、内部が中空で最外層がアルコキシシリル基置換アレンモノマーの重合体、中間層が他のアレンモノマーの重合体であるベシクル粒子が得られる。
また、方法Ｂでは、アルコキシシリル基置換アレンモノマーが多い場合は、アルコキシシリル基置換アレンモノマーの重合体がコア、他のアレンモノマーの重合体がシェルとなったコアシェル粒子が得られ、アルコキシシリル基置換アレンモノマーが少ない場合は、内部が中空で最外層が他のアレンモノマーの重合体、中間層がアルコキシシリル基置換アレンモノマーの重合体であるベシクル粒子が得られる。
【００３４】
上記方法Ａでは、工程１を行う際のリビング重合をリビング配位重合で行うことが好ましい。即ち、アルコキシシリル基置換アレンモノマーを用いて、リビング配位重合する工程１と、上記アルコキシシリル基置換アレンモノマーの重合体に、上記アルコキシシリル基置換アレンモノマー以外の他のアレンモノマーを共重合させる工程２を有する方法を行うことが好ましい。
【００３５】
本発明のケイ素含有ポリマー微粒子の製造方法によって得られるケイ素含有ポリマー微粒子は、平均粒子径の好ましい下限が０．００１μｍ、好ましい上限が５μｍである。平均粒子径が０．００１μｍ未満であると、小さすぎてポリマーとしての硬さや弾性が得られないことがある。平均粒子径が５μｍを超えると、重合中に粒子が凝集することがある。上記平均粒子径のより好ましい下限は０．００２μｍ、より好ましい上限は３μｍである。
なお、上記ケイ素含有ポリマー微粒子の平均粒子径は、光学顕微鏡、又は、電子顕微鏡を用いて無作為に選んだ５０個のケイ素含有ポリマー微粒子を観察して得られた直径の平均値を意味する。
【００３６】
また、上記ケイ素含有ポリマー微粒子の平均粒子径は、ＣＶ値の好ましい上限が８０％である。ＣＶ値が８０％を超えると、粒子径分布が広くなり過ぎる。ＣＶ値のより好ましい上限は５０％である。なお、ＣＶ値は、標準偏差を平均粒子径で割った値の百分率（％）で示される数値である。
【００３７】
本発明で得られるケイ素含有ポリマー微粒子は、電子部品の接合材料用フィラーや、屈折率制御剤、断熱材、誘電率制御剤等として好適に用いることができる。
【発明の効果】
【００３８】
本発明によれば、粒子径の小さいケイ素系ポリマー複合粒子が得られるとともに、分子量及び粒子径を均一に制御することができ、中実構造、コアシェル構造、中空構造等のケイ素含有ポリマー微粒子を好適に製造することが可能なケイ素含有ポリマー微粒子の製造方法を提供できる。
【図面の簡単な説明】
【００３９】
【図１】実施例２で得られた粒子を、透過型電子顕微鏡を用いて観察した顕微鏡写真である。
【図２】実施例３で得られた粒子を、透過型電子顕微鏡を用いて観察した顕微鏡写真である。
【図３】実施例４で得られた粒子を、透過型電子顕微鏡を用いて観察した顕微鏡写真である。
【図４】実施例５で得られた粒子を、透過型電子顕微鏡を用いて観察した顕微鏡写真である。
【図５】実施例６で得られた粒子を、透過型電子顕微鏡を用いて観察した顕微鏡写真である。
【図６】実施例７で得られた粒子を、透過型電子顕微鏡を用いて観察した顕微鏡写真である。
【発明を実施するための形態】
【００４０】
以下に実施例を掲げて本発明を更に詳しく説明するが、本発明はこれら実施例のみに限定されるものではない。なお、製法が、上述した方法Ｘ、方法Ａ、方法Ｂの何れに当てはまるかを表１に示した。また、方法Ａ、方法Ｂにおいて、工程１で使用するモノマーを第１モノマー、工程２で使用するモノマーを第２モノマーとした。
【００４１】
（実施例１）
５ｍＬの試験管に、攪拌子を入れ、窒素置換した。その後、ビス（１，５−シクロオクタジエン）ニッケル０．０１ｍｍｏｌ（０．００２７５ｇ）、トリフェニルフォスフィン０．０１２ｍｍｏｌ（０．００３１４ｇ）、アリルトリフルオロアセテート０．０１２ｍｍｏｌ（０．００１８５ｇ）、エタノール１ｍＬ（１．２５００ｇ）、ポリビニルピロリドン１０％エタノール溶液０．１ｍＬ（０．１２５ｇ）、１−トリエトキシシリル−１−メトキシアレン０．５ｍｍｏｌ（０．１１７５ｇ）を加え、２４時間重合を行い、ケイ素含有ポリマー微粒子を得た。
【００４２】
（実施例２）
５ｍＬの試験管に、攪拌子を入れ、窒素置換した。その後、ビス（１，５−シクロオクタジエン）ニッケル０．０１ｍｍｏｌ（０．００２７５ｇ）、アリルブロミド０．０１２ｍｍｏｌ（０．００１４５ｇ）、トルエン１ｍＬ（１．１６ｇ）、１−トリエトキシシリル−１−メトキシアレン０．２ｍｍｏｌ（０．０４７０ｇ）を加え、２４時間重合を行い、ケイ素含有ポリマーが均一に溶解した溶液を得た。
その後、トリフェニルフォスフィン０．０１２ｍｍｏｌ（０．００３１４ｇ）、ヒドロキシエチルアレン０．２ｍｍｏｌ（０．０１６８ｇ）を加えてさらに２４時間重合を行い、ケイ素含有ポリマー微粒子を得た。
【００４３】
（実施例３）
ヒドロキシエチルアレンの添加量を０．３ｍｍｏｌ（０．０２５２ｇ）とした以外は実施例２と同様にしてケイ素含有ポリマー微粒子を得た。
【００４４】
（実施例４）
ヒドロキシエチルアレンの添加量を０．６ｍｍｏｌ（０．０５０４ｇ）とした以外は実施例２と同様にしてケイ素含有ポリマー微粒子を得た。
【００４５】
（実施例５）
５ｍＬの試験管に、攪拌子を入れ、窒素置換した。その後、ビス（１，５−シクロオクタジエン）ニッケル０．０１ｍｍｏｌ（０．００２７５ｇ）、トリフェニルフォスフィン０．０１２ｍｍｏｌ（０．００３１４ｇ）、アリルブロミド０．０１２ｍｍｏｌ（０．００１４５ｇ）、エタノール１ｍＬ（１．２５ｇ）、ヒドロキシエチルアレン０．２ｍｍｏｌ（０．０１６８ｇ）を加え、２４時間重合を行い、ポリマーが均一に溶解した溶液を得た。
その後、ヨウ化銅０．０１５ｍｍｏｌ（０．００２８５ｇ）、１−トリエトキシシリル−１−メトキシアレン０．２ｍｍｏｌ（０．０４７０ｇ）を加えてさらに２４時間重合を行い、ケイ素含有ポリマー微粒子を得た。
【００４６】
（実施例６）
トルエンを塩化メチレンとした以外は実施例２と同様にしてケイ素含有ポリマー微粒子を得た。
【００４７】
（実施例７）
ヒドロキシエチルアレンを２−（パーフルオロオクチル）エチル−２，３−ブタジエニルエーテルとした以外は実施例２と同様にしてケイ素含有ポリマー微粒子を得た。
【００４８】
（実施例８）
１−トリエトキシシリル−１−メトキシアレンに代えて、１−トリメトキシシリル−１−メトキシアレン０．５ｍｍｏｌ（０．０９５０ｇ）を用いた以外は実施例１と同様にしてケイ素含有ポリマー微粒子を得た。
【００４９】
（実施例９）
１−トリエトキシシリル−１−メトキシアレンに代えて、１−トリエトキシシリル−１−エトキシアレン０．５ｍｍｏｌ（０．１２５０ｇ）を用いた以外は実施例１と同様にしてケイ素含有ポリマー微粒子を得た。
【００５０】
（実施例１０）
１−トリエトキシシリル−１−メトキシアレンに代えて、１−トリエトキシシリル−１−フェノキシアレン０．５ｍｍｏｌ（０．１４８５ｇ）を用いた以外は実施例１と同様にしてケイ素含有ポリマー微粒子を得た。
【００５１】
（実施例１１）
１−トリエトキシシリル−１−メトキシアレンの添加量を０．２５ｍｍｏｌ（０．０５８８ｇ）とした以外は実施例１と同様にしてケイ素含有ポリマー微粒子を得た。
【００５２】
（実施例１２）
１−トリエトキシシリル−１−メトキシアレンの添加量を０．７５ｍｍｏｌ（０．１７６３ｇ）とした以外は実施例１と同様にしてケイ素含有ポリマー微粒子を得た。
【００５３】
（実施例１３）
エタノールの添加量を１２．５ｇ（１０ｍＬ）とした以外は実施例１と同様にしてケイ素含有ポリマー微粒子を得た。
【００５４】
（実施例１４）
エタノール１．２５ｇ（１ｍＬ）に代えて、メタノール１２．５ｇ（１０ｍＬ）を添加した以外は実施例１と同様にしてケイ素含有ポリマー微粒子を得た。
【００５５】
（比較例１）
５ｍＬの試験管に、攪拌子を入れ、窒素置換した。その後、３−メタクリロキシプロピルトリメトキシシラン０．０１ｍｍｏｌ（０．００２５ｇ）、エタノール１ｍＬ（１．２５ｇ）、１Ｎのアンモニア水溶液０．０１ｍＬ（０．０１ｇ）を加え、２４時間反応を行った。その後、アゾビスイソブチロニトリル０．００１ｍｍｏｌ（０．０００１６ｇ）を加え、７０℃に加熱して２４時間重合反応を行い、ケイ素含有ポリマー微粒子を得た。
【００５６】
（比較例２）
０．８３ｍＬ（０．８３ｇ）の純水にシード粒子としてソープフリー重合で合成した１．３μｍのポリスチレン粒子２０ｍｇを分散させ、ジブチルフタレート４６．５μＬ（４６．５μｇ）及びベンゾイルパーオキサイド５ｍｇを含む０．３６％水溶液ラウリル硫酸ナトリウム４．２ｇを加え、３０℃で３時間攪拌した。さらにメタクリル酸メチル６ｍＬ（５．６４ｇ）及び３−メタクリロキシプロピルトリメトキシシラン６ｍＬ（６．２４ｇ）を含む０．８％ポリビニルアルコール水溶液の６２ｍＬ（６２ｇ）を加え、３０℃で３時間攪拌し、膨潤させた。次いで、８０℃で１５時間、ラジカル重合させた。反応終了後、室温まで冷却し、０．０１Ｎ塩酸５ｍＬ（５ｇ）加え、７０℃で３時間、上記で用いた３−メタクリロキシプロピルトリメトキシシラン中のメトキシ基を加水分解させた後、２８％アンモニア水０．５ｍＬ（０．５ｇ）を加え、再び７０℃で３時間縮合させて、ケイ素含有ポリマー微粒子を得た。
【００５７】
（比較例３）
１−トリエトキシシリル−１−メトキシアレンに代えて、ヒドロキシエチルアレン０．５ｍｍｏｌ（０．０４２ｇ）を用いた以外は実施例１と同様にしてケイ素を含まないポリマー微粒子を得た。
【００５８】
（比較例４）
三方コックをつけたすり付き試験管中に、分散安定剤としてポリ（Ｎ−ビニルピロリドン）０．３０ｇ、重合触媒としてブチルリチウム（６．４ｍｇ、０．１０ｍｍｏｌ）を加え、窒素置換を行った。
ここに重合媒体として乾燥トルエン（１０．０ｍＬ、８．６ｇ）を加え、ブチルリチウム触媒溶液を得た。
得られたブチルリチウム触媒溶液に対して、ヒドロキシエチルアレン（ＳＰ値１０．４（ｃａｌ／ｃｍ３）０．５、０．８４ｇ、１０ｍｍｏｌ）を加え２３℃にて１時間、３５０ｒｐｍで攪拌しつつ重合を行うことにより、親水性樹脂粒子を得た。
【００５９】
（評価）
（１）平均粒子径の測定
透過型電子顕微鏡により、任意の５０個の粒子を観察し、ノギスにより計測した値の数平均粒子径及び粒子径のＣＶ値を測定した。また、目視による観察によって得られた粒子の構造を判定した。
なお、実施例２〜７で得られた粒子について、透過型電子顕微鏡を用いて撮影した写真を図１〜６に示す。
【００６０】
（２）分子量分布の測定
粒子を構成する樹脂の重量平均分子量及び分子量分布は下記の方法により測定した。カラムとしてＳＨＯＫＯ社製カラムＬＦ−８０４を用い、ゲルパーミエーションクロマトグラフィーによる分析を行い、ポリスチレン換算による重量平均分子量（Ｍｗ）及び分子量分布（重量平均分子量（Ｍｗ）と数平均分子量（Ｍｎ）との比（Ｍｗ／Ｍｎ））を測定した。
【００６１】
（３）耐熱性の測定
得られた粒子０．１ｇを計量してるつぼに入れ、マッフル炉で５００℃６時間加熱した後に取り出し、再度計量を行い、加熱前の粒子重量（ａ）及び加熱後の粒子重量（ｂ）から、下記式を用いて残存灰分率を測定した。
残存灰分率＝ｂ／ａ×１００（％）
得られた残存灰分率について、以下の基準で評価した。
【００６２】
○○○：２０％以上
○○  ：５％以上２０％未満
○    ：１％以上５％未満
×    ：１％未満
【００６３】
【表１】
2014040582.tif 000003
【産業上の利用可能性】
【００６４】
本発明によれば、粒子径の小さいケイ素系ポリマー複合粒子が得られると共に、分子量及び粒子径を均一に制御することができ、さらに、中実構造やコアシェル構造、中空構造のような異形構造のケイ素含有ポリマー微粒子を製造することが可能なケイ素含有ポリマー微粒子の製造方法を提供できる。
【図１】
2014040582.tif 000004
【図２】
2014040582.tif 000005
【図３】
2014040582.tif 000006
【図４】
2014040582.tif 000007
【図５】
2014040582.tif 000008
【図６】
2014040582.tif 000009